Washable viscoelastic flexible polyurethane foamsThe present invention relates to a process for producing viscoelastic flexible polyurethane foams having an air flow value of at least 1 dm3/s, which comprises (a) polyisocyanate being mixed with (b) polymeric compounds having isocyanate-reactive groups, (c) optionally chain-extending and/or crosslinking agents, (d) optionally compounds having only one isocyanate-reactive group with a hydroxyl number of 100 to 500 mg KOH/g, (e) catalyst, (f) blowing agent, and also optionally (g) addition agents to form a reaction mixture and convert it into flexible polyurethane foam, wherein the polymeric compounds having isocyanate-reactive groups (b) comprise 10 to 40 wt% of at least one polyalkylene oxide (b1) having a hydroxyl number of 90 to 300 mg KOH/g, based on a 3 to 6-functional starter molecule and a propylene oxide fraction, based on the alkylene oxide content, of 80 to 100 wt%, 5 to 20 wt% of at least one polyalkylene oxide (b2) having a hydroxyl number of 10 to 60 mg KOH/g, based on a 2 to 4-functional starter molecule and a propylene oxide fraction, based on the alkylene oxide content, of 80 to 100 wt%, 10 to 50 wt% of at least one polyalkylene oxide (b3) having a hydroxyl number of 10 to 55 mg KOH/g, based on a 2 to 4-functional starter molecule and an ethylene oxide fraction, based on the alkylene oxide content, of 70 to 100 wt%, and 0 to 20 wt% of at least one polyalkylene oxide (b4) having a hydroxyl number of 50 to 200 mg KOH/g, based on a 2-functional starter molecule and an ethylene oxide fraction, based on the alkylene oxide content, of 80 to 100 wt%, and wherein the fraction of compounds b1) to b4), based on the total weight of polymeric compounds having isocyanate-reactive groups (b), is at least 80 wt%. The present invention further relates to a viscoelastic polyurethane foam having an air flow value of at least 1 dm3/s, which is obtainable by such a process, and to the use of such a polyurethane foam for mattresses and cushions.Prepare air flow value for 1dm at least for one kind 3the method of the viscoelastic soft polyurethane foams of/s, described method comprises: following material mixed, to form reaction mixture and described reaction mixture is converted into flexible pu foam, a) polyisocyanates withb) polymkeric substance that contains multiple isocyanate reactive groups,c) optionally, chainextender and/or linking agent,d) optionally, hydroxyl value is the compound that contains an isocyanate reactive group of 100 to 500mg koh/g,e) catalyzer,f) whipping agent, and optionallyg) additive,wherein, the polymkeric substance (b) that contains multiple isocyanate reactive groups comprises:b1) at least one hydroxyl value of 10 to 40 % by weight is the polyalkylene oxide of 90 to 300mg koh/g, and described polyalkylene oxide is counted 80 to 100 % by weight based on 3 to 6 officials' energy starting molecules and propylene oxide content based on oxirane content,b2) at least one hydroxyl value of 5 to 20 % by weight is the polyalkylene oxide of 10 to 60mg koh/g, and described polyalkylene oxide is counted 80 to 100 % by weight based on 2 to 4 officials' energy starting molecules and propylene oxide content based on oxirane content,b3) at least one hydroxyl value of 10 to 50 % by weight is the polyalkylene oxide of 10 to 55mg koh/g, and described polyalkylene oxide is counted 70 to 100 % by weight based on 2 to 4 officials' energy starting molecules and ethylene oxide content based on oxirane content, andb4) at least one hydroxyl value of 0 to 20 % by weight is the polyalkylene oxide of 50 to 200mg koh/g, and described polyalkylene oxide is counted 80 to 100 % by weight based on 2 officials' energy starting molecules and ethylene oxide content based on oxirane content,andwherein compound b1) to b4) the gross weight of the polymkeric substance (b) of content based on containing multiple isocyanate reactive groups count at least 80 % by weight.
세척가능한 점탄성 연질 폴리우레탄 폼본 발명은 1　dm3/s 이상의 공기 흐름도(air flow value)를 갖는 점탄성 연질 폴리우레탄 폼을 제조하는 방법으로서, (a) 폴리이소시아네이트를 (b) 이소시아네이트 반응성 기를 갖는 폴리머 화합물, (c) 임의로, 사슬 연장제 및/또는 가교결합제, (d) 임의로, 100 내지 500　mg　KOH/g의 히드록실가를 지닌 하나의 이소시아네이트 반응성 기를 갖는 화합물, (e) 촉매, (f) 발포제, 및 또한 임의로 (g) 첨가제와 혼합하여 반응 혼합물을 생성하고 이를 연질 폴리우레탄 폼으로 전환시키는 것을 포함하고, 상기 이소시아네이트 반응성 기를 갖는 폴리머 화합물(b)은 (b1) 3 내지 6-작용성 출발 분자를 기준으로 10 내지 40 중량%의, 90 내지 300　mg　KOH/g의 히드록실가를 지닌 1 이상의 폴리알킬렌 옥사이드 및 알킬렌 옥사이드 함량을 기준으로 80 내지 100　중량%의 프로필렌 옥사이드 분율, (b2) 2 내지 4-작용성 출발 분자를 기준으로 5 내지 20 중량%의, 10 내지 60　mg　KOH/g의 히드록실가를 지닌 1 이상의 폴리알킬렌 옥사이드 및 알킬렌 옥사이드 함량을 기준으로 80 내지 100　중량%의 프로필렌 옥사이드 분율, (b3) 2 내지 4-작용성 출발 분자를 기준으로 10 내지 50 중량%의, 10 내지 55　mg　KOH/g의 히드록실가를 지닌 1 이상의 폴리알킬렌 옥사이드 및 알킬렌 옥사이드 함량을 기준으로 70 내지 100　중량%의 에틸렌 옥사이드 분율, 및 (b4) 2-작용성 출발 분자를 기준으로 0 내지 20 중량%의, 50 내지 200　mg　KOH/g의 히드록실가를 지닌 1 이상의 폴리알킬렌 옥사이드 및 알킬렌 옥사이드 함량을 기준으로 80 내지 100　중량%의 에틸렌 옥사이드 분율을 포함하고, 상기 화합물 (b1) 내지 (b4)의 분율은 이소시아네이트 반응성 기를 갖는 폴리머 화합물(b)의 총중량을 기준으로 80　중량% 이상인 방법에 관한 것이다. 본 발명은 또한 이러한 방법에 의해 얻을 수 있는 1　dm3/s 이상의 공기 흐름도를 갖는 점탄성 폴리우레탄 폼, 및 매트리스 및 쿠션에서의 이의 용도에 관한 것이다. 1　dm3/s 이상의 공기 흐름도(air flow value)를 갖는 점탄성 연질 폴리우레탄 폼을 제조하는 방법으로서, (a) 폴리이소시아네이트를(b) 이소시아네이트 반응성 기를 갖는 폴리머 화합물, (c) 임의로, 사슬 연장제 및/또는 가교결합제, (d) 임의로, 100 내지 500　mg　KOH/g의 히드록실가를 지닌 하나의 이소시아네이트 반응성 기를 갖는 화합물,(e) 촉매, (f) 발포제, 및 또한 임의로(g) 첨가제와 혼합하여 반응 혼합물을 생성하고 이를 연질 폴리우레탄 폼으로 전환시키는 것을 포함하고, 상기 이소시아네이트 반응성 기를 갖는 폴리머 화합물(b)은(b1) 3 내지 6-작용성 출발 분자를 기준으로 10 내지 40 중량%의, 90 내지 300　mg　KOH/g의 히드록실가를 지닌 1 이상의 폴리알킬렌 옥사이드 및 알킬렌 옥사이드 함량을 기준으로 80 내지 100　중량%의 프로필렌 옥사이드 분율,(b2) 2 내지 4-작용성 출발 분자를 기준으로 5 내지 20 중량%의, 10 내지 60　mg　KOH/g의 히드록실가를 지닌 1 이상의 폴리알킬렌 옥사이드 및 알킬렌 옥사이드 함량을 기준으로 80 내지 100　중량%의 프로필렌 옥사이드 분율, (b3) 2 내지 4-작용성 출발 분자를 기준으로 10 내지 50 중량%의, 10 내지 55　mg　KOH/g의 히드록실가를 지닌 1 이상의 폴리알킬렌 옥사이드 및 알킬렌 옥사이드 함량을 기준으로 70 내지 100　중량%의 에틸렌 옥사이드 분율, 및 (b4) 2-작용성 출발 분자를 기준으로 0 내지 20 중량%의, 50 내지 200　mg　KOH/g의 히드록실가를 지닌 1 이상의 폴리알킬렌 옥사이드 및 알킬렌 옥사이드 함량을 기준으로 80 내지 100　중량%의 에틸렌 옥사이드 분율을 포함하고,상기 화합물 (b1) 내지 (b4)의 분율은 이소시아네이트 반응성 기를 갖는 폴리머 화합물(b)의 총중량을 기준으로 80　중량% 이상인 방법.